СПОСОБ ПОДГОТОВКИ АРМИРУЮЩЕГО БЕТОН ВОЛОКНИСТОГО МАТЕРИАЛА
METHOD TO PREPARE FIBROUS MATERIAL TO REINFORCE CONCRETE

Изобретение касается подготовки армирующего бетон волокнистого материала, предназначенного для использования при возведения гидротехнических сооружений (плотин, быков мостов, бассейнов, резервуаров, шлюзов, колодцев и т.д.).
Известен способ подготовки армирующего волокнистого материала, предусматривающий его нарезку на отрезки длиной 5-100 мм [1].
Приготовленный с применением такого волокнистого материала бетон при его эксплуатации в гидротехнических сооружениях не защищен от коррозии, вызываемой воздействием находящегося в водной среде свободного гидроксида кальция [2].
Наиболее близким аналогом является способ подготовки армирующего бетон материала, включающий выдержку дисперсной арматуры (волокнистого материала) в водном насыщенном растворе соли щелочного металла (3).
Задачей изобретения является устранение комкуемости (слипания) волокнистого материала и получение бетона с изотропными свойствами, устойчивого к коррозии.
3
4
2
2
4
3
Технический результат достигается тем, что в способе подготовки армирующего бетон волокнистого материала, предусматривающем его выдержку в водном растворе соли щелочного металла, выдержку осуществляют в течение 1-48 часов до или после нарезки армирующего волокнистого материала на отрезки длиной 5-100 мм в водном насыщенном растворе NаРO, или NаСO, или NaIO с последующей сушкой до влажности не более 10%.
В качестве волокнистого материала используют волокна различного происхождения: металлические (стальные), минеральные (стеклянные, асбестовые, базальтовые), синтетические (капроновые, нейлоновые и др.) волокна, одиночные или скрученные в жгуты.
Способ поясняется следующими примерами.
3
4
2
2
4
3
3
4
2
2
4
3
1. Волокнистый материал (стеклянные волокна) нарезают на отрезки длиной 5 мм. Подготавливают водный насыщенный NaPO, или NaCO, или NaIO. Волокнистый материал помещают в емкость с водным насыщенным раствором NaPO, или NaCO, или NaIO, где выдерживают в течение 1 ч. Затем материал извлекают из раствора и сушат до влажности 10%.
3
4
2
2
4
3
2
3
2
6
3
4
2
2
4
3
2. Подготавливают водный насыщенный раствор NaРO, или NaCO, или NaIO. Волокнистый материал (капроновые волокна) помещают в емкость с водным насыщенным раствором NaSiO, или NaSiF, или NаРO, или NaF, или NaCO, или NaIO, где выдерживают в течение 48 ч. Затем материал извлекают из раствора, сушат до постоянной массы (влажности 0%) и нарезают на отрезки длиной 100 мм.
3
4
2
2
4
3
Подготовленный предложенным способом волокнистый материал вводят в состав бетона, предназначенного для использования при возведении гидротехнических сооружений. При контакте бетона гидротехнического сооружения с проникающей в него водной средой выделяются NaPO, или NaCO, или NaIO, нейтрализующие разрушающее воздействие свободного гидроксида кальция, коррозия бетона таким образом предотвращается. Волокнистый материал, обработанный вышеуказанным способом, не комкуется и изделия из бетона получаются с изотропными свойствами по всему объему.
Использование армирующего волокнистого материала, полученного предложенным способом, способствует увеличению срока службы бетона гидротехнических сооружений.
Источники информации
1. Федосов С.В., Мельников Б.Н., Акулова М.В., Шарнина Л.В. Применение тлеющего разряда в строительной и текстильной промышленности. - Иваново: ИГХТУ, 2008. - C.144-145.
2. Федосов С.В., Базанов С.М. Сульфатная коррозия бетона. - М.: Изд-во АСВ, 2003. - С.9-15.
3. SU 1366613 А, опубл. 15.01.1988